(57)【要約】【課題】記録感度および記録画質に優れた感熱記録体を提供することにある。【解決手段】支持体の少なくとも一方の面に、顔料と接着剤を主成分とする下塗り層、並びに電子供与性化合物、電子受容性化合物および接着剤を含有する感熱記録層を順次有する感熱記録体において、上記の課題を解決するための一つの手段として、下塗り層中の顔料として、少なくとも焼成カオリンとカオリンの重量比が１００：５〜１００である混合体を用い、かつ下塗り層を、キャスト塗工方法により得るものである。【選択図】なし【特許請求の範囲】
【請求項１】
支持体の少なくとも一方の面に、顔料と接着剤を主成分とする下塗り層、並びに電子供与性化合物、電子受容性化合物および接着剤を含有する感熱記録層を順次有する感熱記録体において、下塗り層中の顔料が、少なくとも焼成カオリンとカオリンの重量比が１００：５〜１００である混合体であり、かつ下塗り層が、キャスト塗工方法により得られる層であることを特徴とする感熱記録体。
【請求項２】
下塗り層の厚さが、１５〜３０μｍである請求項１記載の感熱記録体。
【発明の詳細な説明】
【０００１】
【発明の属する技術分野】
本発明は、電子供与性化合物と電子供与性化合物との発色反応を利用した感熱記録体に関するものである。
【０００２】
【従来の技術】
従来、電子供与性化合物と電子供与性化合物との発色反応を利用した感熱記録体は比較的安価であり、また記録機器がコンパクトでかつその保守も比較的容易であるため、ファクシミリ、各種計算機、画像処理機等の記録媒体に広く使用されている。
【０００３】
感熱記録体の記録画質を高めるために、キャスト塗工方法に形成された下塗り層上に感熱記録層を有する感熱記録体が特開平１−１８０３８３号公報に記載され、焼成カオリンと接着剤を主成分とする塗液をキャスト塗工して形成された下塗り層を有する感熱記録体が特開平４−２９６５９０号公報に記載され、さらに特開平３−４９９８７号公報には焼成カオリンとカオリンとの混合比９：１〜１：１の下塗り層を有する感熱記録体がているが、さらなる記録画質と記録感度の改良が要望されている。
【０００４】
【発明が解決しようとする課題】
本発明の課題は、記録感度および記録画質に優れた感熱記録体を提供することにある。
【０００５】
【課題を解決するための手段】
支持体の少なくとも一方の面に、顔料と接着剤を主成分とする下塗り層、並びに電子供与性化合物、電子受容性化合物および接着剤を含有する感熱記録層を順次有する感熱記録体において、上記の課題を解決するための一つの手段として、下塗り層中の顔料として、少なくとも焼成カオリンとカオリンの重量比が１００：５〜１００である混合体を用い、かつ下塗り層を、キャスト塗工方法により得るものである。
【０００６】
【発明の実施の形態】
下塗り層中の顔料が、少なくとも焼成カオリンとカオリンの重量比が１００：５〜１００である混合体であり、かつ下塗り層が、キャスト塗工方法により得られる層であり、焼成カオリン１００重量部に対してカオリンが５重量部未満になると記録画質改良効果が低下し、またカオリンが１００重量部を越えると記録感度が低下する恐れがあり、焼成カオリンとカオリンの重量比は１００：１０〜８０程度がより好ましい。
【０００７】
下塗り層中の焼成カオリンとカオリンとの混合体の比率としては、下塗り層に対して４０〜９０重量％程度、好ましくは５０〜９０重量％程度である。
【０００８】
下塗り層に含有される焼成カオリンとは、カオリンを６５０〜８００℃程度で焼成してカオリン中の結晶水が消失されたものである。かかる焼成カオリンは、二次粒子を含む平均粒子径が１〜３μｍ程度で、吸油度が７０〜１５０ｍｌ／１００ｇ（ＪＩＳ　Ｋ　５１０１に基づく）程度のものが好ましい。
【０００９】
下塗り層中のカオリンとしては、一次粒子径が０．５〜２．０μｍ程度のものが好ましい。
【００１０】
焼成カオリンとカオリンの重量比が１００：５〜１００の混合体を含有する下塗り層用塗液がキャスト塗工性に優れ、しかもキャスト塗工方法により下塗り層を形成することにより、記録画質を極めて高める効果が得られる。
【００１１】
かかるキャスト塗工方法としては、例えば水系の下塗り層用塗液を支持体上に乾燥後の塗布量が５〜４０ｇ／ｍ２、好ましくは１０〜３０ｇ／ｍ２程度となるように塗布乾燥して得られた下塗り層を再湿潤水性液で再湿潤後、ＪＩＳ　Ｂ　０６０１に規定される表面粗さＲａが０．１μｍ以下の平滑体に圧着・乾燥するか、あるいは支持体上に塗布された下塗り層塗布面を平滑体に圧着・乾燥することにより得られる。
【００１２】
なお、支持体が紙の場合、特に下塗り層の厚さとしては１０〜６０μｍ程度、より好ましくは１５〜３０μｍ程度である。下塗り層の厚さが１０μｍ未満になると記録画質改良効果が低下し、６０μｍを越えると下塗り層が容易に割れるなどの恐れがある。
【００１３】
再湿潤水性液は、例えば下記の下塗り層用塗液中に含有される接着剤、助剤、およびトリポリリン酸ナトリウム、ピロリン酸ナトリウム、ヘキサメタリン酸ナトリウムなどのリン酸塩、クエン酸、乳酸、コハク酸、安息香酸などの有機酸などを主成分として固形分濃度が１〜１０重量％程度となるように調製される。
【００１４】
再湿潤水性液の塗布量としては、ウェット量で５〜２０ｇ／ｍ２程度となるように塗布される。
【００１５】
キャスト塗工する際に使用される平滑体としては、例えばクロムメッキされた鏡面金属ドラム、あるいは表面の凹凸が１μｍ以下の樹脂フイルムが挙げられる。樹脂フイルムとしては、厚さ１０〜２００μｍ程度のポリエチレンテレフタレートフイルムが好ましい。
【００１６】
また、下塗り層の密度としては特に限定されないが、０．５〜１．５ｇ／ｃｍ３程度が好ましく、１．５ｇ／ｃｍ３を超えると記録感度の改良効果が著しく低下し、また０．５ｇ／ｃｍ３未満になるとる、下塗り層の強度が低下して感熱記録層上への印刷、あるいは記録に支障をきたす恐れがある。
【００１７】
特に、下塗り層の密度を０．９ｇ／ｃｍ３以下にするための手段としては、例えば中空率（粒子体積に対する粒子の中空部体積比率）が５０％以上の有機中空顔料を下塗り層の全固形分に対して１０〜５０重量％程度用いるなどの方法がある。なお、有機中空顔料の平均粒子系としては０．５〜８μｍ程度が好ましい。
【００１８】
支持体としては、例えば中性または酸性抄紙された上質紙、脱墨パルプ含有原紙および中質紙などの紙類、合成紙、白色フイルムなどが挙げられる。その厚さとしては、４０〜２５０μｍ程度である。
【００１９】
下塗り層を形成するための下塗り層用塗液は、水を媒体として、焼成カオリン、カオリン、接着剤、および必要により他の顔料、各種助剤等を混合して調製される。
【００２０】
下塗り層用塗液中の接着剤としては、例えば部分ケン化ポリビニルアルコール、完全ケン化ポリビニルアルコール、アセトアセチル変性ポリビニルアルコール、カルボキシル変性ポリビニルアルコール、ケイ素変性ポリビニルアルコール、デンプン、酸化デンプン、メチルセルロース、ゼラチン、カゼイン、ジイソブチレン−無水マレイン酸共重合体塩、スチレン−無水マレイン酸共重合体塩、エチレン−アクリル酸共重合体塩、スチレン−アクリル酸共重合体塩等の水溶性接着剤、およびアクリル樹脂系ラテックス、ウレタン樹脂系ラテックス、スチレン−ブタジエン系ラテックス等の水分散性接着剤が挙げられる。勿論、ラテックス系の接着剤成分としてアクリル酸、アクリルアミド、アクリロニトリル等を共重合させたものも含まれる。
【００２１】
接着剤の使用量としては、下塗り層の全固形量に対して、２〜３０重量％好ましくは、４〜２５重量％程度である。
【００２２】
必要により含有される他の顔料としては、例えば二次凝結された軽質炭酸カルシウム、ケイ酸アルミニウム、ケイ酸カルシウム、水酸化アルミニウム、ケイ酸マグネシウム、無定形シリカ無機顔料類、尿素−ホルマリン樹脂フィラー、中空または密実状の塩化ビニリデン樹脂フィラー、アクリル樹脂フィラー、スチレン樹脂フィラーなどの有機顔料類などが挙げられる。
【００２３】
助剤としては、例えばステアリン酸カルシウム、ステアリン酸亜鉛等の滑剤、ジオクチルスルホコハク酸ナトリウム、ドデシルベンゼンスルホン酸ナトリウム、ラウリルアルコール硫酸エステル・ナトリウム等の界面活性剤、および着色染料、蛍光染料、耐水化剤等が挙げられる。
【００２４】
電子供与性化合物と電子受容性化合物を有する感熱記録方式としては、例えばロイコ染料と呈色剤との組合せ、ジアゾニウム塩とカプラーとの組合せ、キレート化合物と鉄、コバルト、銅など遷移元素との組合せ、イミノ化合物と芳香族イソシアネート化合物との組合せ等が挙げられるが、ロイコ染料と呈色剤との組合せが発色濃度に優れるため、好ましく用いられる。以下、電子供与性化合物であるロイコ染料と電子受容性化合物である呈色剤との組合せからなる感熱記録体について詳細に述べる。
【００２５】
感熱記録層に含有されるロイコ染料と呈色剤としては各種のものが使用できる。かかるロイコ染料としては、例えば３，３−ビス（ｐ−ジメチルアミノフェニル）−６−ジメチルアミノフタリド、３−（ｐ−ジメチルアミノフェニル）−３−（１，２−ジメチルインドール−３−イル）フタリド、３−ジエチルアミノ−７−ジベンジルアミノフルオラン、３−ジエチルアミノ−７−ブチルアミノフルオラン、３−ジエチルアミノ−７−（２−クロロアニリノ）フルオラン、３−ジエチルアミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−ジ（ｎ−ブチル）アミノ−６−メチル−７−ｏ−クロロアニリノフルオラン、３−ピペリジノ−６−メチル−７−アニリノフルオラン、３−（Ｎ−エチル−Ｎ−ｐ−トリル）アミノ−６−メチル−７−アニリノフルオラン、３−シクロヘキシル−メチルアミノ−６−メチル−７−アニリノフルオラン、３−ジエチルアミノ−６−クロロ−７−（β−エトキシエチル）アミノフルオラン、３−ジエチルアミノ−６−クロロ−７−（γ−クロロプロピル）アニリノフルオラン、３−ジエチルアミノ−６−クロロ−７−アニリノフルオラン、３−Ｎ−シクロヘキシル−Ｎ−メチルアミノ−６−メチル−７−アニリノフルオラン、３−ジエチルアミノ−７−フェニルフルオラン、３−（Ｎ−イソアミル−Ｎ−エチル）アミノ−６−メチルー７−アニリノフルオランなどが挙げられる。
【００２６】
また、呈色剤としては、例えば４，４’−イソプロピリデンジフェノール、４，４’−シクロヘキシリデンジフェノール、２，４’−ジヒドロキシジフェニルスルホン、４，４’−ジヒドロキシジフェニルスルホン、３，３’−ジアリル−４，４’−ジビトロキシジフェニルスルホン、４−ヒドロキシ−４’−イソプロポキシジフェニルスルホン、ビス（ｐ−ヒドロキシフェニル）酢酸ブチル、ビス（ｐ−ヒドロキシフェニル）酢酸メチル、１，１−ビス（４−ヒドロキシフェニル）−１−フェニルエタン、１，４−ビス〔α−メチル−α−（４’−ヒドロキシフェニル）エチル〕ベンゼン等のフェノール性化合物、Ｎ−ｐ−トリルスルホニル−Ｎ’−３−（ｐ−トルエンスルホニルオキシ）フェニルウレア、４，４’−ビス（ｐ−トリルスルホニルアミノカルボニルアミノ）ジフェニルメタン、Ｎ−（ｏ−トリル）−ｐ−トリルスルホアミド、Ｎ−（ｐ−トリルスルホニル）−Ｎ’−（ｐ−トリル）尿素等の分子内に−ＳＯ２ＮＨ−結合を有するもの、ｐ−クロロ安息香酸亜鉛、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸亜鉛等の芳香族カルボン酸の亜鉛等が挙げられる。
【００２７】
感熱記録層中に含有されるロイコ染料と呈色剤の使用比率については、特に限定するものではないが、一般にロイコ染料１重量部に対して呈色剤は、０．５〜１０重量部、好ましくは１〜５重量部程度である。
【００２８】
更に、感熱記録層中には記録感度を高かめるための増感剤、および記録部の経時的な保存性を高めるための保存性改良剤をロイコ染料に対して１０〜２００重量％程度含有させることもできる。
【００２９】
かかる増感剤の具体例として、例えばステアリン酸アミド、エチレンビスステアリン酸アミド、ｍ−ターフェニル、ｐ−ベンジルビフェニルジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジフェノキシエタン、２−ナフチルベンジルエーテル、シュウ酸ジ−ｐ−クロロベンジルエステル、シュウ酸ジ−ｐ−メチルベンジルエステル、シュウ酸ジベンジルエステル等の熱可融性有機化合物が挙げられる。
【００３０】
また、保存性改良剤の具体例として、例えば２，２’−エチリデンビス（４，６−ジ−ｔｅｒｔ−ブチルフェノール）、１，１，３−トリス（２−メチル−４−ヒドロキシ−５−ｔｅｒｔ−ブチルフェニル）ブタン、１，１，３−トリス（２−メチル−４−ヒドロキシ−５−シクロヘキシルフェニル）ブタン、２，２−ビス（４−ヒドロキシ−３，５−ジメチルフェニル）プロパン等のヒンダードフェノール化合物、１，４−ジグリシジルオキシベンゼン、４，４’−ジグリシジルオキシジフェニルスルホン、４−ベンジルオキシ−４’−（２−メチルグリシジルオキシ）ジフェニルスルホン、テレフタル酸ジグリシジル、クレゾールノボラック型エポキシ樹脂、フェノールノボラック型エポキシ樹脂、ビスフェノールＡ型エポキシ樹脂等のエポキシ化合物等が挙げられる。
【００３１】
感熱記録層は、一般に水を分散媒体とし、ロイコ染料、呈色剤、および必要により増感剤などをボールミル、アトライター、サンドミルなどの攪拌・粉砕機によりそれぞれの平均粒子径が２μｍ以下となるように微分散した後、接着剤を添加して調製された感熱記録層用塗液を下塗り層上に塗布乾燥して形成される。
【００３２】
感熱記録層用塗液に添加される接着剤としては、上記の下塗り層に使用される接着剤が挙げられる接着剤の使用量としては、感熱記録層の全固形量に対して５〜４０重量％程度である。
【００３３】
更に、感熱記録層用塗液中には、炭酸カルシウム、酸化亜鉛、酸化アルミニウム、無定形シリカ、焼成カオリン、水酸化アルミニウム、硫酸バリウム、タルク、カオリン、尿素・ホルマリン樹脂フィラー等の顔料、ステアリン酸カルシウム、ステアリン酸亜鉛等の滑剤、ジオクチルスルホコハク酸ナトリウム、ドデシルベンゼンスルホン酸ナトリウム、ラウリルアルコール硫酸エステル・ナトリウム等の界面活性剤、および着色染料、蛍光染料、耐水化剤等の助剤を添加することもできる。
【００３４】
感熱記録層用塗液は、例えばバー塗工、エアーナイフ塗工、ロッドブレード塗工、ピュアーブレード塗工、ベントブレード塗工、ショートドゥエル塗工、マイクログラビア塗工、ダイ塗工、カーテン塗工等の公知の塗工方法により下塗り層上に乾燥後の塗布量が２〜２０ｇ／ｍ２、好ましくは３〜１５ｇ／ｍ２程度となるように塗布される。
【００３５】
また、感熱記録層上に成膜性を有する高分子と顔料を主成分とする保護層を設けることは、より好ましい利用形態である。更に、感熱記録体の裏面側にも保護層と同様のコート層を設けることによって一層保存性を高めることも可能である。各層形成後にスーパーキャレンダー等で平滑化処理したり、あるいは記録体裏面に粘着剤処理を施し、粘着ラベルに加工する、導電剤を塗布する等、感熱記録体製造分野における各種の公知技術が必要に応じて付加し得るものである。
【００３６】
【実施例】
以下に実施例を示し、本発明をより具体的に説明するが、勿論これらに限定されるものではない。なお、例中の「部」及び「％」は特に断らない限りそれぞれ「重量部」及び「重量％」を示す。
【００３７】
［実施例１〜５および比較例１〜２］
（下塗り層用塗液の調製）
焼成カオリン（アンシレックス：ＥＣ社製）とカオリン（ＵＷ−９０：ＥＣ社製）の混合体７０重量部、有機中空粒子（中空率５５％、平均粒径１．１μｍ、壁膜材：スチレン系樹脂）の２５％分散液１２０重量部、ポリアクリル酸ナトリウム塩の４０％水溶液１重量部、スチレン−ブタジエン系ラテックス（固形分５０％）５０重量部、カゼインの１５％水溶液（アンモニア添加）３３重量部、硫酸亜鉛の２５％水溶液１０重量部および水１００重量部からなる組成物を混合攪拌して下塗り層用塗液を得た。
ただし、焼成カオリン（アンシレックス：ＥＣ社製）とカオリン（ＵＷ−９０：ＥＣ社製）の重量比は下記の表１に記載されている。
【００３８】
（再湿潤水性液の調製）
ステアリン酸アンモニウムの５％分散液３０重量部、ヘキサメタリン酸ソーダの１５％水溶液１重量部および水６９重量部からなる組成物を混合攪拌して再湿潤水性液を得た。
【００３９】
（Ａ液調製）
３−ジ（ｎ−ブチル）アミノ−６−メチル−７−アリニノフルオラン４０部、スルホン変性ポリビニルアルコールの２０％水溶液２０部、及び水４０部からなる組成物をサンドミルで平均粒子径が０．８μｍになるまで粉砕してＡ液を得た。
【００４０】
（Ｂ液調製）
シュウ酸ジ−ｐ−メチルベンジルエステル４０部、スルホン変性ポリビニルアルコールの２０％水溶液２０部、及び水４０部からなる組成物をサンドミルで平均粒子径が１．０μｍになるまで粉砕してＢ液を得た。
【００４１】
（Ｃ液調製）
２、４’−ジヒドロキシジフェニルスルホン４０部、スルホン変性ポリビニルアルコールの２０％水溶液２０部、及び水４０部からなる組成物をサンドミルで平均粒子径が１．０μｍになるまで粉砕してＣ液を得た。
【００４２】
（感熱記録層用塗液の調製）
Ａ液２５部、Ｂ液３０部、Ｃ液４０部、水酸化アルミニウム３０部、ステアリン酸亜鉛の３０％分散液１０部、パラフィンワックスの３０％分散液５部、固形濃度４８％のスチレン−ブタジエン系ラテックス（商品名：Ｌ−１５７１、旭化成社製）１０部、ポリビニルアルコール（商品名：ＰＶＡ１１０，クラレ社製）の１５％水溶液５０部および水７０部からなる組成物を混合攪拌して感熱記録層用塗液を得た。
【００４３】
（保護層用塗液の調製）
カオリン（ＵＷ−９０、ＥＣ社製）６０部、アセトアセチル変性ポリビニルアルコール（商品名：ゴーセファイマーＺ−２００、固形分１０％、日本合成化学工業社製）３００部、ステアリン酸亜鉛（Ｆ−９３０、固形分３５％、中京油脂社製）１０部、グリオキサール４０％水溶液１部および水２０部とを混合し、保護層用塗液を得た。
【００４４】
（下塗り層の形成）
６０ｇ／ｍ２の上質紙の片面に、下塗り層用塗液を乾燥後の塗布量が２５ｇ／ｍ２、となるようにエアーナイフコーターで塗布・乾燥して下塗り層を形成した後、再湿潤水性液を１０ｇ／ｍ２となるように塗布し、塗布層が湿潤状態にあるうちに９５℃に加熱されたクロムメッキされた金属ドラムに圧着しながら乾燥して、キャスト塗工された下塗り層を得た。
【００４５】
（感熱記録体の作製）
上記の下塗り層上に、感熱記録層用塗液、保護層用塗液を乾燥後の塗布量がそれぞれ５ｇ／ｍ２、３ｇ／ｍ２となるようにロッドブレードコータで塗布・乾燥してス−パ−カレンダ−処理を施し、感熱記録体を得た。
【００４６】
［実施例６］
下記のようにして下塗り層を形成した以外は、実施例１と同様にして感熱記録体を得た。
（下塗り層の形成）
６０ｇ／ｍ２の上質紙の片面に、下塗り層用塗液を乾燥後の塗布量が１５ｇ／ｍ２、となるようにエアーナイフコーターで塗布・乾燥して下塗り層を形成した後、再湿潤水性液を５ｇ／ｍ２となるように塗布し、塗布層が湿潤状態にあるうちに９５℃に加熱されたクロムメッキされた金属ドラムに圧着しながら乾燥して、キャスト塗工された下塗り層を得た。
【００４７】
［実施例７］
下記のようにして下塗り層を形成した以外は、実施例１と同様にして感熱記録体を得た。
（下塗り層の形成）
６０ｇ／ｍ２の上質紙の片面に、下塗り層用塗液を乾燥後の塗布量が３５ｇ／ｍ２、となるようにエアーナイフコーターで塗布・乾燥して下塗り層を形成した後、再湿潤水性液を１５ｇ／ｍ２となるように塗布し、塗布層が湿潤状態にあるうちに９５℃に加熱されたクロムメッキされた金属ドラムに圧着しながら乾燥して、キャスト塗工された下塗り層を得た。
【００４８】
［実施例８］
下記のようにして下塗り層を形成した以外は、実施例１と同様にして感熱記録体を得た。
（下塗り層の形成）
６０ｇ／ｍ２の上質紙の片面に、下塗り層用塗液を乾燥後の塗布量が１０ｇ／ｍ２、となるようにエアーナイフコーターで塗布・乾燥して下塗り層を形成した後、再湿潤水性液を５ｇ／ｍ２となるように塗布し、塗布層が湿潤状態にあるうちに９５℃に加熱されたクロムメッキされた金属ドラムに圧着しながら乾燥して、キャスト塗工された下塗り層を得た。
【００４９】
［比較例３］
下記のようにして下塗り層を形成した以外は、実施例１と同様にして感熱記録体を得た。
（下塗り層の形成）
６０ｇ／ｍ２の上質紙の片面に、下塗り層用塗液を乾燥後の塗布量が２５ｇ／ｍ２、となるようにエアーナイフコーターで塗布・乾燥して下塗り層を形成した後、ス−パ−カレンダ−処理を施し、下塗り層を得た。
【００５０】
得られた感熱記録体について、下記の評価試験をおこない、その結果を表１に示す。
【００５１】
（記録濃度および記録画質）
各感熱記録体を感熱記録シミュレーター（商品名：ＴＨ−ＰＭＤ，大倉電気社製）によって画像記録を行い、印加エネルギー０．１５ｍＪ／ｄｏｔおよび０．２５ｍＪ／ｄｏｔにおける記録部の濃度をマクベス濃度計（商品名：ＲＤ−９１４Ｒ型，マクベス社製）でビジュアルモードにて測定した。また、印加エネルギー０．１５ｍＪ／ｄｏｔにおける記録画質をを下記のように、目視評価した。
◎：画質にまったくざらつきがなく、非常になめらかである。
○：画質にざらつきがなく、なめらかである。
△：画質にざらつき少しあり、白抜けが少しある。
×：画質にざらつきがあり、白抜けが多い。
【００５２】
（下塗り層の厚さ）。
各感熱記録体の断面を電子顕微鏡にて観測して、下塗り層の厚さを測定した。
【００５３】
【表１】
2004034528.tif 000002
【００５４】
【発明の効果】
本発明の感熱記録体は、表１の結果から明らかなように、記録画質に優れ、記録感度および最高記録濃度の高い効果を有するものである。
の高い効果を有するものである。